(57)【要約】【課題】溶融灰に対する耐濡れ性と耐久性を高いレベルで満足する皮膜を提供すること。【解決手段】基材表面に形成される皮膜であり、六方晶窒化ホウ素粒子とシリカ粒子とを含んで形成される多孔質皮膜の気孔を六方晶窒化ホウ素粒子が混合された浸透性と硬化性を有する樹脂材料で封孔してなるもの。【選択図】なし【特許請求の範囲】
【請求項１】
基材表面に形成される皮膜であって、六方晶窒化ホウ素粒子とシリカ粒子とを含んで形成される多孔質皮膜の気孔を六方晶窒化ホウ素粒子が混合された浸透性と硬化性を有する樹脂材料で封孔してなる皮膜。
【請求項２】
基材表面に皮膜を形成するにあたり、六方晶窒化ホウ素粒子とシリカ粒子とが混合されてなる水系の第１の塗料を前記基材表面に塗布することにより多孔質皮膜を形成し、前記六方晶窒化ホウ素粒子よりも細かい六方晶窒化ホウ素粒子を分散させた第２の塗料を前記多孔質皮膜の気孔に含浸させた後、硬化させる皮膜の形成方法。
【請求項３】
前記第１の塗料は、粒子径範囲が１０μｍ以上１００μｍ以下の六方晶窒化ホウ素粒子と粒子径範囲が０．１μｍ以上５μｍ以下のシリカ粒子を含むバインダとが混合されたものであり、前記第２の塗料は、粒子径範囲が２０μｍ以下の六方晶窒化ホウ素とテトラアルコキシシラン又はその加水分解物と該テトラアルコキシシラン又はその加水分解物を硬化させる硬化剤とアルコール系溶媒とが混合されたものである請求項２に記載の皮膜の形成方法。
【請求項４】
前記第２の塗料は、前記六方晶窒化ホウ素粒子の含有率が１０重量％以上２０重量％以下である請求項２又は３に記載の皮膜の形成方法。
【請求項５】
請求項１に記載の皮膜が壁面に形成されてなる燃焼炉の炉内構造物。
【発明の詳細な説明】
【技術分野】
【０００１】
本発明は、燃焼炉の炉内壁面などに形成される皮膜とその皮膜の形成方法及び燃焼炉の炉内構造物に関する。
【背景技術】
【０００２】
近年、日本国内の火力発電プラントにおいては、従来の瀝青炭に代わる低コスト燃料として亜瀝青炭の採用が進められている。しかし、亜瀝青炭の燃焼灰は融点が低く、炉内の壁面に燃焼灰などが付着しやすいことから、その付着した燃焼灰の除去作業に多くの時間を要しており、経済的な負担が大きい。
【０００３】
炉内の構造物への灰の付着を防止する技術として、例えば、構造物の表面に溶射を施してニッケル基合金からなるコーティング層を形成する技術が知られている（特許文献１参照。）。しかし、溶射法を導入した場合、施工費用が高くなるという問題がある。また、溶射法は施工対象が金属表面に限られるため、廃棄物焼却炉のモルタル素地などには施工できない。
【０００４】
一方、高温の溶融物、例えば、溶融酸化物、溶融金属、固体燃料の燃焼灰の溶融物などに対して、六方晶窒化ホウ素が難濡れ性を有しており、かつ高温安定性があることが報告されている（特許文献２，３参照。）。
【０００５】
しかしながら、被処理物の表面に六方晶窒化ホウ素粒子の皮膜を形成するには、バインダとなる物質が必要となる。つまり、六方晶窒化ホウ素粒子をバインダと混合して得られる塗料を被処理物の表面に塗布することで皮膜が形成される。バインダとしては、シリカを含むものや、アルコキシシラン類などを用いるものが知られている（特許文献４，５）。
【先行技術文献】
【特許文献】
【０００６】
【特許文献１】特開２００５−１４６４０９号公報
【特許文献２】特開平１１−１７１５１１号公報
【特許文献３】特開昭５９−１２６４７６号公報
【特許文献４】特開平８−１０４５３５号公報
【特許文献５】特開２００８−２９０４４０号公報
【発明の概要】
【発明が解決しようとする課題】
【０００７】
ところで、このような六方晶窒化ホウ素を含む皮膜において、高温の溶融灰に対する耐濡れ性を向上させるためには、皮膜における六方晶窒化ホウ素の含有率を増加させる必要がある。しかし、六方晶窒化ホウ素の含有率が増加すると、バインダの含有率が減少するために、粒子間の結合力が弱くなり、皮膜の耐久性、つまり耐摩耗性や耐剥離性が損なわれてしまう。
【０００８】
本発明は、溶融灰に対する耐濡れ性と耐久性を高いレベルで満足する皮膜を提供することを課題とする。
【課題を解決するための手段】
【０００９】
上記課題を解決するため、本願発明の皮膜は、基材表面に形成される皮膜であって、六方晶窒化ホウ素粒子とシリカ粒子とを含んで形成される多孔質皮膜の気孔を六方晶窒化ホウ素粒子が混合された浸透性と硬化性とを有する樹脂材料で封孔してなることを特徴とする。
【００１０】
すなわち、六方晶窒化ホウ素とシリカ粒子からなる多孔質皮膜には、六方晶窒化ホウ素の粒子間の隙間など多くの気孔が存在するため、この気孔内に比較的細かい六方晶窒化ホウ素粒子を浸透性と硬化性のある材料とともに充填して封孔することにより、六方晶窒化ホウ素の粒子同士の結合力を弱めることなく、六方晶窒化ホウ素粒子の含有率の高い皮膜を形成することができる。これにより、石炭などに代表される固体燃料の燃焼灰の溶融物に対する耐濡れ性と皮膜の耐久性を高いレベルで満足することができる。
【００１１】
また、基材表面に本発明の皮膜を形成する方法としては、六方晶窒化ホウ素粒子とシリカ粒子とが混合されてなる水系の第１の塗料を基材表面に塗布することで多孔質皮膜を形成し、次いで、この六方晶窒化ホウ素粒子よりも細かい六方晶窒化ホウ素粒子を分散させた第２の塗料を多孔質皮膜の気孔に含浸させた後、硬化させることを特徴とする。
【００１２】
すなわち、第１の塗料を基材表面に塗布し、これを乾燥させることにより、水系の溶媒が蒸発して六方晶窒化ホウ素粒子とシリカ粒子からなる多孔質皮膜が形成される。次に、多孔質皮膜の表面に第２の塗料を塗布することにより、細粒の六方晶窒化ホウ素粒子を含む第２の塗料が多孔質皮膜の気孔内に進入した状態で硬化される。
【００１３】
ここで、第１の塗料は、粒子径範囲が１０μｍ以上１００μｍ以下の六方晶窒化ホウ素粒子と粒子径範囲が０．１μｍ以上５μｍ以下のシリカ粒子を含むバインダとが混合されたものであり、第２の塗料は、粒子径範囲が２０μｍ以下の六方晶窒化ホウ素とテトラアルコキシシラン又はその加水分解物と該テトラアルコキシシラン又はその加水分解物を硬化させる硬化剤とアルコール系溶媒とが混合されたものであることが好ましい。
【００１４】
すなわち、第１の塗料には、粒子径が比較的大きな六方晶窒化ホウ素粒子を配合することにより、多数の微小気孔を含み、高濃度の六方晶窒化ホウ素粒子からなる多孔質皮膜を形成することができる。ここで、第１の塗料には、六方晶窒化ホウ素粒子が４５重量％以上の含有率で含まれていることが好ましい。また、第２の塗料には、粒子径が比較的小さな六方晶窒化ホウ素をテトラアルコキシシラン又はその加水分解物及び硬化剤とともに配合することにより、六方晶窒化ホウ素粒子を多孔質皮膜の気孔内に充填し易くすることができる。これにより、第２の塗料による封孔効果を高めることができる。
【００１５】
また、多孔質皮膜の気孔内に六方晶窒化ホウ素粒子を含浸させるにあたり、第２の塗料における六方晶窒化ホウ素粒子の含有率が低すぎると、気孔に充填するための六方晶窒化ホウ素粒子の量が不足し、高すぎると、第２の塗料の粘性が増大するために気孔内への粒子の充填性が悪くなる。このため、第２の塗料においては、六方晶窒化ホウ素粒子の含有率を１０重量％以上２０重量％以下とすることが好ましい。
【００１６】
本発明の皮膜を、ボイラなどの燃焼炉の炉内構造物の表面などに形成すれば、施工費用を低く抑えながらメンテナンスコストを大幅に低減することが可能となる。
【発明の効果】
【００１７】
本発明によれば、溶融灰に対する耐濡れ性と耐久性とを高いレベルで満足する皮膜を提供することができる。
【図面の簡単な説明】
【００１８】
【図１】溶融ソーダガラスの濡れ難さを評価する評価方法を説明する図である。
【発明を実施するための形態】
【００１９】
本発明は、ボイラ火炉などの燃焼炉の炉内構造物の表面などに形成される皮膜に関するものである。この皮膜は、石炭に代表される固体燃料の燃焼灰などの溶融物に対して難濡れ性、つまり濡れ難い性質を有するため、燃焼灰の付着を抑制することができ、しかも、高い耐久性を有するため、メンテナンスを施すことなく長期間に渡り、燃焼灰の付着抑制機能を維持することができるものである。
【００２０】
すなわち、本発明に係る皮膜は、六方晶窒化ホウ素粒子とシリカ粒子とを含んで形成される多孔質皮膜の気孔を六方晶窒化ホウ素粒子が混合された浸透性と硬化性とを有する樹脂材料で封孔してなるものである。
【００２１】
また、本発明に係る皮膜の形成方法は、比較的粗い六方晶窒化ホウ素粒子とシリカ粒子とが混合されてなる水系の第１の塗料を基材の表面に塗布して、乾燥、硬化させることにより多孔質皮膜を形成し、続いて、比較的細かい六方晶窒化ホウ素粒子を分散させた第２の塗料を多孔質皮膜の表面に塗布することにより、多孔質皮膜に含まれる気孔（粒界を含む）内に、細粒の六方晶窒化ホウ素粒子を含む第２の塗料を含浸させ、硬化させることである。
【００２２】
以下、本発明の皮膜の効果について検証結果を述べるとともに、皮膜の具体的な構成と製造方法について説明する。まず、燃焼炉内の構造物に形成される皮膜として要求される３つの指標（耐摩耗性、耐割れ性、耐濡れ性）について説明する。
【００２３】
（１）耐摩耗性
ＪＩＳ  ＳＵＳ３０４板材（３０×３５×６ｍｍｔ）の表面に膜厚３００μｍの塗膜を形成し、これに球状のシリカ粒子（粒子径範囲１０μｍ以上１００μｍ以下）を、粒子濃度２００ｇ／ｍ３、粒子速度１０ｍ／ｓ、粒子衝突角度４５°の条件下で、０．５時間継続して衝突させ、摩耗試験後にできた摩耗痕の深さを測定した。
【００２４】
（２）耐剥離性
φ５５×２００ｍｍＬのＳＵＳ３０４Ｊ１ＨＴＢ管材の中央部、１７０ｍｍＬの範囲に刷毛塗りをして、厚みが１００μｍ以上３００μｍ以下の塗膜を形成した。この試験片を電気炉で加熱し、６００℃に保持後、水中投入を１０回繰り返した後の表面を観察した。
【００２５】
（３）耐濡れ性（濡れ難さ）
試験用の塗料のみを硬化して、□１０ｍｍ×３ｍｍｔの塗膜試料を作成し、模擬溶融灰として、融点が９５０℃のソーダガラス粉末をφ３ｍｍ×３ｍｍの円柱状に成形して塗膜試料の表面に設置した。大気中、１１００℃で１時間保持後、室温まで冷却し、図１に示す塗膜試料１に付着したガラス半球２について、接触角３を測定した。
【００２６】
上記３つの指標に対し検証した結果を、それぞれ表１に示す基準で○、△、×の３段階で評価した。
【表１】
2012251228.tif 000002
【００２７】
次に、本発明に係る皮膜に含まれる多孔質皮膜を形成するための第１の塗料について評価した結果を説明する。
【００２８】
第１の塗料は、六方晶窒化ホウ素粒子をバインダに分散させて得られるものである。バインダとしては、粒子径範囲が０．１μｍ以上５μｍ以下のシリカ粒子（水性コロイダルシリカ）と分散剤及び水溶媒からなるバインダ（以下、バインダＡという。）、テトラアルコキシシラン又はその加水分解物とこれらを重合させて硬化させる硬化触媒とアルコール系溶媒からなるバインダ（以下、バインダＢという。）の２種類を比較した。ここで、バインダＢにおいて硬化とは、化学反応によりテトラアルコキシシラン又はその加水分解物が重合してシリコン樹脂となることをいう。
【００２９】
また、六方晶窒化ホウ素粒子は、粒子径範囲が１０μｍ以上１００μｍ以下の粗粒と、２０μｍ以下の細粒の２種類を用意した。粒子径範囲が１０μｍ以上１００μｍ以下のものについては、気相成長法で作製した六方晶窒化ホウ素の一次粒子を焼結・粉砕法にて作製し、粒子径範囲が２０μｍ以下のものについては、同じく気相成長法で作製した六方晶窒化ホウ素の一次粒子を造粒・焼結法にて作製した。
【００３０】
表２は、六方晶窒化ホウ素粉末とバインダを混合し、塗料粘度の簡易測定法である、岩田粘度カップＮＫ−２による粘度測定で約４０秒の粘度となるように六方晶窒化ホウ素粉末とバインダを組み合わせた塗料について、乾燥後の皮膜に含まれる六方晶窒化ホウ素の含有量（重量％）を表している。
【表２】
2012251228.tif 000003
【００３１】
表２のＮｏ．１に示すように、バインダＡと比較的粗粒の六方晶窒化ホウ素粉末を混合した塗料では、乾燥して硬化させた後の皮膜に含まれる六方晶窒化ホウ素含有量は４つの組み合わせのうちで最大の７１重量％となった。なお、この組み合わせにおいては、溶媒である水の量を増やすだけで六方晶窒化ホウ素粒子の含有量を増大させることができるため、六方晶窒化ホウ素を高密度で含有する皮膜を比較的容易に形成することができる。
【００３２】
表２のＮｏ．２に示すように、バインダＡと比較的細粒の六方晶窒化ホウ素粉末を混合した塗料では、乾燥して硬化させた後の皮膜に含まれる六方晶窒化ホウ素含有量は５９重量％となった。これは、粒子径が小さいために表面積が大きくなり、分散性が低下したことによる。
【００３３】
表２のＮｏ．３に示すように、バインダＢと比較的粗粒の六方晶窒化ホウ素粉末を混合した塗料では、乾燥して硬化させた後の皮膜に含まれる六方晶窒化ホウ素含有量は６６重量％となった。アルコキシシラン類はアルコール系の物質のために水よりも六方晶窒化ホウ素粒子をよく分散するものの、溶媒が揮発せずに皮膜として硬化することから、水性のバインダＡを使用する場合よりも六方晶窒化ホウ素粒子の含有量が少なくなる。
【００３４】
表２のＮｏ．４に示すように、バインダＢと比較的細粒の六方晶窒化ホウ素粉末を混合した塗料では、乾燥して硬化させた後の皮膜に含まれる六方晶窒化ホウ素含有量は６１重量％となった。これは、Ｎｏ．２の場合と同様に、粒子径が小さいために表面積が大きくなり、分散性が低下したことによる。
【００３５】
次に、表２の組み合わせによってそれぞれ形成した皮膜（多孔質皮膜）について、耐摩耗性、耐剥離性、濡れ難さについて比較した結果を表３に示す。なお、表において、ｈＢＮ粉末とは、六方晶窒化ホウ素粉末のことであり、粗粒とは、粒子径範囲が１０μｍ以上１００μｍ以下の粉末、細粒とは、粒子径範囲が２０μｍ以下の粉末をいう。また、バインダについては、表２と同じく、粒子径範囲が０．１μｍ以上５μｍ以下のシリカ粒子を含む水系のバインダをバインダＡ、アルコキシシラン類を含むアルコール系のバインダをバインダＢとして示す。
【表３】
2012251228.tif 000004
【００３６】
表３のＮｏ．１に示すように、粗粒の六方晶窒化ホウ素粉末とバインダＡを組み合わせると、皮膜に含まれる六方晶窒化ホウ素の含有量が増大するために溶融ソーダガラスが濡れ難い皮膜が得られた反面、耐摩耗性は非常に低くなった。六方晶窒化ホウ素粒子を水溶媒と混合することにより、多孔質皮膜には微小な気孔が多く導入されている。気孔の存在は熱衝撃の緩和に有効で高い耐剥離性が得られるものの、粒子間の結合力低下のために、耐摩耗性は低くなる。
【００３７】
表３のＮｏ．２に示すように、細粒の六方晶窒化ホウ素粉末とバインダＡを組み合わせると、Ｎｏ．１の組み合わせと同様に、溶融ソーダガラスが濡れ難い皮膜が得られたが、耐剥離性が著しく低下した。これは、六方晶窒化ホウ素の粒子径が小さいために凝集しやすく、六方晶窒化ホウ素粒子の間にバインダであるコロイダルシリカ粒子が進入できないために、結合が不十分となるからである。このため、皮膜として必要な強度が得られない。
【００３８】
表３のＮｏ．３に示すように、粗粒の六方晶窒化ホウ素粉末とバインダＢを組み合わせると、耐濡れ性がバインダＡを用いる場合よりも低下した。これは、六方晶窒化ホウ素粒子の表面の一部をアルコキシシラン類が重合したシリコン樹脂が覆ってしまうからである。また、耐摩耗性は、バインダＡを使用した場合よりも改善されたが、耐剥離性は劣る結果となった。これは、アルコキシシラン類のみをバインダとした場合、皮膜には気孔が生じにくいために、熱衝撃による剥離が生じやすくなるからである。
【００３９】
表３のＮｏ．４に示すように、細粒の六方晶窒化ホウ素粉末とバインダＢを組み合わせると、Ｎｏ．３と同様の傾向となるが、皮膜はより硬くなり、耐摩耗性が増大するものの、耐剥離性が低下した。
【００４０】
以上の結果より、耐濡れ性と耐剥離性に優れた多孔質皮膜を形成するには、粒子径範囲が１０μｍ以上１００μｍ以下の粗粒の六方晶窒化ホウ素粉末と粒子径範囲が０．１μｍ以上５μｍ以下のシリカ粒子と分散剤及び水溶液からなるバインダＡの組み合わせによる第１の塗料が最も適していることがわかった。なお、シリカ粒子については、粒径が５μｍを超えると沈殿しやすくなり、０．１μｍより小さくなると高価になるため、０．１μｍ以上５μｍ以下の粒径範囲としている。
【００４１】
次に、このように粗粒の六方晶窒化ホウ素粉末とバインダＡからなる第１の塗料を塗布して得られる多孔質皮膜に対し、強度を増大させるための封孔剤となる第２の塗料について検討する。
【００４２】
表４は、表３のＮｏ．１の組み合わせで作製された多孔質皮膜に対し、バインダ（表３のバインダＡ、Ｂ）と六方晶窒化ホウ素の粒子径が異なる５種類の組み合わせからなる封孔剤をそれぞれ塗布して１０時間以上室内に放置し、皮膜が完全に硬化したことを確認後、表面に残留した余分な樹脂を研磨して除去した。なお、この実験ではバインダに対して重量比で１０重量％の六方晶窒化ホウ素粉末を配合したものを使用した。
【表４】
2012251228.tif 000005
【００４３】
表４のＮｏ．１及びＮｏ．２に示すように、水性コロイダルシリカを含むバインダＡを用いた場合は、皮膜の耐摩耗性の向上はみられなかった。これは、多孔質皮膜の気孔に対して、コロイダルシリカの粒子が浸入できないからである。
【００４４】
表４のＮｏ．３に示すように、六方晶窒化ホウ素粒子を含まず、アルコキシシラン類のバインダＢのみを用いた場合は、耐摩耗性が向上したが、溶融ソーダガラスの濡れ難さは低下した。これは、シリコン樹脂には溶融ソーダガラスに対して濡れの抑制効果がないからであり、このような物質が多孔質皮膜の気孔内に充填されることで、濡れ難さが低下したものと考えられる。また、皮膜の密度が上昇したために、耐剥離性の低下も見られる。
【００４５】
表４のＮｏ．４に示すように、バインダＢに粗粒の六方晶窒化ホウ素粒子を配合したものを用いた場合は、Ｎｏ．３と同様に濡れ難さが低下した。これは、多孔質皮膜の気孔内に粗粒の六方晶窒化ホウ素粒子が浸入できないからであり、この配合の封孔剤を用いた場合でも、気孔内にはシリコン樹脂だけが充填された状態となる。
【００４６】
表４のＮｏ．５に示すように、バインダＢに細粒の六方晶窒化ホウ素粒子を配合したものを用いた場合は、耐摩耗性、耐剥離性、溶融ソーダガラスの濡れ難さはともに向上した。この皮膜は、多孔質皮膜の気孔に対して、シリコン樹脂と細粒の六方晶窒化ホウ素粒子の混合物が充填された状態となっている。さらに、気孔内部に充填された六方晶窒化ホウ素粒子間には、微小な空間が形成されており、このような微細な気孔の存在が耐剥離性の向上に寄与したものと考えられる。
【００４７】
以上より、粒子径範囲が１０μｍ以上１００μｍ以下の粗粒の六方晶窒化ホウ素粒子を粒子径範囲が０．１μｍ以上５μｍ以下のシリカ粒子と分散剤と水溶媒とからなるバインダに混合してなる第１の塗料を処理対象物の表面に塗布し、これを乾燥、硬化させて得られた多孔質皮膜に対し、さらに、粒子径範囲が２０μｍ以下の細粒の六方晶窒化ホウ素粒子をテトラアルコキシシラン又はその加水分解物とこれらを重合させて硬化させる硬化触媒とアルコール系溶媒からなるバインダに混合してなる第２の塗料を塗布し、これを多孔質皮膜の気孔内（粒界を含む）に充填して硬化させることにより、耐摩耗性だけではなく、耐剥離性、溶融ソーダガラスの濡れ難さを同時に満たす皮膜を得ることができる。
【００４８】
また、本実施形態では、第２の塗料のバインダとして、テトラアルコキシシラン又はその加水分解物とこれらを重合させて硬化させる硬化触媒とアルコール系溶媒からなるバインダを用いる例を説明したが、細粒の六方晶窒化ホウ素粒子を多孔質皮膜の気孔に充填させて硬化する封孔機能を有するものであれば、他の硬化性を有する樹脂材料を用いても構わない。なお、テトラアルコキシシランの例としては、テトラメトキシシラン、テトラエトキシシラン、テトライソプロポキシシラン等があげられる。
【００４９】
次に、第２の塗料に配合される細粒の六方晶窒化ホウ素の量について検討した結果を表５に示す。
【表５】
2012251228.tif 000006
【００５０】
表５のＮｏ．１に示すように、六方晶窒化ホウ素の配合量が５重量％では、気孔に充填するための六方晶窒化ホウ素粒子が不足するため、溶融ソーダガラスの濡れ難さは低下する。このため、第２の塗料に配合される細粒の六方晶窒化ホウ素の量は１０重量％以上であることが好ましい。
【００５１】
一方、表５のＮｏ．５に示すように，六方晶窒化ホウ素の配合量が２５重量％では、第２の塗料の粘性が増大するために、六方晶窒化ホウ素粒子が気孔内に充填し難くなり、耐摩耗性及び耐剥離性が低下する。さらに、第２の塗料の一部が多孔質皮膜に浸透するため、耐濡れ性も低下する。このため、第２の塗料に配合される細粒の六方晶窒化ホウ素の量は２０重量％以下であることが好ましい。
【００５２】
以上の結果から、第２の塗料における六方晶窒化ホウ素粒子の好ましい含有率は、１０重量％から２０重量％の範囲である。
【００５３】
上述したように、本実施形態によれば、高温の溶融灰などに対する耐濡れ性を向上させるために皮膜の六方晶窒化ホウ素粒子の含有率を増加させても、皮膜の耐久性、つまり耐摩耗性及び耐剥離性を高いレベルで満足することができる。例えば、多孔質皮膜に形成される気孔を封孔処理することにより、無処理の場合と比べて、摩耗速度が１／１０以下という高い耐久性が発現される。このため、長期間に渡って灰付着抑制機能を維持することができる。
【００５４】
また、本実施形態によれば、溶射法と比べて、皮膜の耐久性は劣るものの、成膜費用が非常に安価（約１／５０以下）であり、経年劣化した場合も、工期・費用に影響を及ぼさない範囲で再成膜が可能であるから、メンテナンスコストを低く抑えることができる。さらに、本実施形態の皮膜は、素地の種類を選ばないため、適用範囲が拡げることができる。
【００５５】
また、本実施形態の皮膜を石炭焚きボイラなどの炉内構造物の表面に適用することにより、従来は燃焼灰の付着性が高く燃料として使用できなかった低質燃料を使用することができるようになる。また、廃棄物燃焼炉の火炉内壁などに本実施形態の皮膜を適用すれば、炉内からの付着灰の排出作業の頻度を減少させ、プラントの稼働率向上を図ることができる。
【符号の説明】
【００５６】
１  塗膜試料
２  ガラス半球
３  接触角
【図１】
2012251228.tif 000007